(57)【要約】【課題】コンタクトレンズ、特に、結膜圧力を低減し、及び／又は結膜の上皮フラップの形成又は発生を低減するコンタクトレンズ及び方法を提供する。【解決手段】結膜圧力とレンズ着用者の眼の結膜上皮フラップの形成又は発生とを低減するのに有効なシリコーンヒドロゲルコンタクトレンズのようなコンタクトレンズ、及びコンタクトレンズによる結膜圧力及び／又は結膜上皮フラップ形成の形成を低減する方法。本発明のコンタクトレンズは、レンズ着用者の眼の結膜との又は結膜に対するコンタクトレンズ又はその一部分の相互作用及び／又は圧力を低減する。【選択図】図１
2007047803.tif 000002
【特許請求の範囲】
【請求項１】
結膜圧力を低減する設計を含むレンズ本体、
を含むことを特徴とするコンタクトレンズ。
【請求項２】
前記レンズ本体は、シリコーンヒドロゲル材料を含むことを特徴とする請求項１に記載のレンズ。
【請求項３】
前記レンズ本体は、結膜上皮フラップの発生を低減するのに有効であることを特徴とする請求項１に記載のレンズ。
【請求項４】
球面又は非球面コンタクトレンズであることを特徴とする請求項１に記載のレンズ。
【請求項５】
回転的に安定化したコンタクトレンズであることを特徴とする請求項１に記載のレンズ。
【請求項６】
円環コンタクトレンズであることを特徴とする請求項１に記載のレンズ。
【請求項７】
前記レンズ本体は、実質的に均一な水平厚みを含むことを特徴とする請求項１に記載のレンズ。
【請求項８】
前記レンズ本体は、丸みを付けた縁部表面を含む周縁領域を含むことを特徴とする請求項１に記載のレンズ。
【請求項９】
前記レンズ本体は、低減した矢状深さを有することを特徴とする請求項１に記載のレンズ。
【請求項１０】
前記レンズ本体は、二重曲率表面を有する後面を含むことを特徴とする請求項１に記載のレンズ。
【請求項１１】
前記レンズ本体は、該レンズ本体の中心寄りの領域よりも大きな可撓性を有する周縁領域を含むことを特徴とする請求項１に記載のレンズ。
【請求項１２】
前記レンズ本体は、接触面積を低減した周縁を含むことを特徴とする請求項１に記載のレンズ。
【請求項１３】
前記レンズ本体は、レンズの縁部の近くに位置するチャンネルを含むことを特徴とする請求項１に記載のレンズ。
【請求項１４】
前記レンズ本体は、丸みを付けた後縁表面を備えた周縁と、１．５ＭＰａよりも大きくない弾性率と、３．６５ｍｍ未満の矢状深さとを含む球面シリコーンヒドロゲルレンズ本体であることを特徴とする請求項１に記載のレンズ。
【請求項１５】
前記レンズ本体は、丸みを付けていない周縁と、１２０ｂａｒｒｅｒよりも大きい酸素浸透率と、１．１ＭＰａよりも大きい弾性率と、３．５ｍｍ未満の矢状深さとを含む球面シリコーンヒドロゲルレンズ本体であることを特徴とする請求項１に記載のレンズ。
【請求項１６】
前記レンズ本体は、丸みを付けていない周縁と、約７０ｂａｒｒｅｒから約１２０ｂａｒｒｅｒの酸素浸透率と、約０．４ＭＰａから約１．１ＭＰａの弾性率と、３．８ｍｍ未満の矢状深さとを含む球面シリコーンヒドロゲルレンズ本体であることを特徴とする請求項１に記載のレンズ。
【請求項１７】
前記レンズ本体は、丸みを付けていない周縁と、７０ｂａｒｒｅｒ未満の酸素浸透率と、１．５ＭＰａよりも大きくない弾性率と、３．７ｍｍ未満の矢状深さとを含む球面シリコーンヒドロゲルレンズ本体であることを特徴とする請求項１に記載のレンズ。
【請求項１８】
前記レンズ本体は、二重曲率後面と、周縁と、該周縁から測定した１．５ｍｍ未満の半弦直径とを含む球面シリコーンヒドロゲルレンズ本体であることを特徴とする請求項１に記載のレンズ。
【請求項１９】
前記レンズ本体は、丸みを付けた周縁表面を備えた周縁と３．６５ｍｍ未満の矢状深さとを含む非球面シリコーンヒドロゲルレンズ本体であることを特徴とする請求項１に記載のレンズ。
【請求項２０】
結膜圧力が低減するようにレンズを設計する段階を含むことを特徴とする、コンタクトレンズを生成する方法。
【発明の詳細な説明】
【技術分野】
【０００１】
関連出願への相互参照
本出願は、２００５年８月１１日出願の米国特許仮出願第６０／７０７，６１４号の恩典を請求するものであり、この全内容は、本明細書において引用により組み込まれている。
本発明は、コンタクトレンズに関する。より詳細には、本発明は、結膜圧力を低減し、及び／又は結膜の上皮フラップの形成又は発生を低減するコンタクトレンズ及び方法に関する。
【背景技術】
【０００２】
シリコーンヒドロゲルコンタクトレンズは、非シリコーンヒドロゲルコンタクトレンズに比較してコンタクトレンズ着用者が長時間眼に装着することができるために一般的に普及してきた。シリコーンヒドロゲルコンタクトレンズの装着時間が長いことは、恐らく、シリコーンヒドロゲルレンズ材料の高い酸素浸透率（Ｄｋ）又は酸素透過率（Ｄｋ／ｔ）に関連するものである。
シリコーンヒドロゲルコンタクトレンズの例は、「Ｊｏｈｎｓｏｎ  ＆  Ｊｏｈｎｓｏｎ」から商品名「Ａｃｕｖｕｅ  Ａｄｖａｎｃｅ」及び「Ａｃｕｖｕｅ  Ｏａｓｙｓ」、「Ｃｉｂａ  Ｖｉｓｉｏｎ」から商品名「Ｆｏｃｕｓ  Ｎｉｇｈｔ  ａｎｄ  Ｄａｙ」、及び「Ｂａｕｓｃｈ  ＆  Ｌｏｍｂ」から商品名「ＰｕｒｅＶｉｓｉｏｎ」で入手可能である。「Ａｃｕｖｕｅ  Ａｄｖａｎｃｅ」の「米国一般名（ＵＳＡＮ）」は、「Ｇａｌｙｆｉｌｃｏｎ  Ａ」、「Ｆｏｃｕｓ  Ｎｉｇｈｔ  ａｎｄ  Ｄａｙ」レンズのＵＳＡＮは、「Ｌｏｔｒａｆｉｌｃｏｎ  Ａ」、及び「ＰｕｒｅＶｉｓｉｏｎ」レンズのＵＳＡＮは、「Ｂａｌａｆｉｌｃｏｎ  Ａ」である。シリコーンヒドロゲルコンタクトレンズを作るのに用いられる適切な材料の付加的な例には、以下に限定されるものではないが、「ｓｅｎｏｆｉｌｃｏｎ  Ａ」及び「ｌｏｔｒａｆｉｌｃｏｎ  Ｂ」が含まれる。
【０００３】
現行のシリコーンヒドロゲルコンタクトレンズにはいくつかの利点があるが、現行のシリコーンヒドロゲルコンタクトレンズの装着には問題を伴う可能性がある。例えば、患者がシリコーンヒドロゲルコンタクトレンズを眼に付けて眠ると、レンズを付けて眠らなかった患者に比較して重篤な角膜炎（微生物性角膜炎）を発症する可能性が高い。現行のシリコーンヒドロゲルコンタクトレンズに伴う他の問題には、有害な角膜反応及び有害な眼瞼反応が含まれる。更に、シリコーンヒドロゲルコンタクトレンズでは、角膜縁の外側の領域のコンタクトレンズ誘発性結膜着色（ＣＬＩＣＳ）がよく見られる。ＣＬＩＣＳは、丸みを帯びたレンズ縁部に比較し、刀尖縁を有するシリコーンヒドロゲルコンタクトレンズでは、より頻繁に見られる場合がある。
【０００４】
シリコーンヒドロゲルコンタクトレンズは、ポリ（２−ヒドロキシエチルメタクリレート）（ポリＨＥＭＡ）含有レンズのような従来のヒドロゲルコンタクトレンズに比較して堅さ又は剛性が大きい。すなわち、シリコーンヒドロゲルコンタクトレンズは、眼の形状にあまり適合することができず、レンズを着用する患者に不快感を与える可能性がある。現行のシリコーンヒドロゲルコンタクトレンズの材料特性により、角膜及び結膜組織との機械的相互作用は、非シリコーンヒドロゲルコンタクトレンズに比較して増大する可能性がある。また、シリコーンヒドロゲルコンタクトレンズの機械的特性は、乳糖結膜炎及び上方角膜上皮分裂に関わる場合がある。
【０００５】
更に、現行のシリコーンヒドロゲルコンタクトレンズとレンズ着用者の眼球結膜の組織との相互作用は、非シリコーンヒドロゲルコンタクトレンズに比較して有意に増大する可能性がある。この相互作用により、レンズ着用者に対して不快感が増大し、眼球結膜の血管が拡張して着用者の目が更に充血して見えることになる可能性がある。
米国特許公開第２００５／００８８６１４号で説明されているように、角膜着色は、コンタクトレンズ装着に関わっている可能性がある。この文献では、角膜へのピーク圧力を低減することを試みたコンタクトレンズが説明されている。
【０００６】
【特許文献１】米国特許仮出願第６０／７０７，６１４号
【特許文献２】米国特許公開第２００５／００８８６１４号
【特許文献３】米国特許第３，８０８，１７８号
【特許文献４】米国特許第４，１２０，５７０号
【特許文献５】米国特許第４，１３６，２５０号
【特許文献６】米国特許第４，１５３，６４１号
【特許文献７】米国特許第４，７４０，５３３号
【特許文献８】米国特許第５，０３４，４６１号
【特許文献９】米国特許第５，０７０，２１５号
【特許文献１０】ＥＰ０８０５３９
【特許文献１１】米国特許第４，１９０，２７７号
【特許文献１２】米国特許第６，８６７，２４５号
【発明の開示】
【発明が解決しようとする課題】
【０００７】
すなわち、患者に快適性の向上をもたらし、かつ現行のシリコーンヒドロゲルコンタクトレンズに付随する問題を伴わないシリコーンヒドロゲルコンタクトレンズのような新しいコンタクトレンズの必要性が依然として存在する。
【課題を解決するための手段】
【０００８】
本発明のレンズ及び方法は、上記及び他の必要性に対処することを試みるものである。本発明のレンズ及び方法では、ポリＨＥＭＡコンタクトレンズに比較して酸素浸透率が強化され、患者の快適性及び結膜の健康が向上する。レンズ着用者の眼への結膜圧力を低減するのに有効なシリコーンヒドロゲルコンタクトレンズのようなコンタクトレンズと結膜圧力を低減する方法とを説明する。本発明のコンタクトレンズは、レンズ着用者の眼の結膜との又は結膜に対するコンタクトレンズ又はその一部分の相互作用及び／又は圧力を低減する。すなわち、本発明のレンズ及び方法は、コンタクトレンズを装着することによって生じる結膜上皮フラップの形成及び／又は発生を低減するのに有効と考えられる。
【０００９】
本発明の様々な実施形態を以下の詳細説明に詳細に説明する。
本明細書に説明するあらゆる特徴又は特徴の組合せは、脈絡、本明細書、及び当業者の知識から明らかなように、このようないずれかの組合せに含まれる特徴が互いに矛盾しない限り、本発明の範囲に含まれる。更に、どの特徴又は特徴の組合せも本発明のいずれかの実施形態から具体的に除外することができる。本発明の付加的な利点及び態様は、以下の詳細説明、図面、及び付加的な開示において明らかである。
【発明を実施するための最良の形態】
【００１０】
「ｂａｌａｆｉｌｃｏｎ  Ａ」又は「ｌｏｔｒａｆｉｌｃｏｎ  Ａ」から形成されたコンタクトレンズのような現在入手可能なシリコーンヒドロゲルコンタクトレンズの装着は、結膜上皮フラップ（又は、結膜フラップ）の形成又は出現に関連することが見出されている。結膜上皮フラップは、以前は観察も報告もされていなかった。驚くべきことに、現行のシリコーンヒドロゲルコンタクトレンズを毎日又は毎晩装着すると、結膜上皮フラップが頻繁に観察されるようになる。このようなフラップは、白色光を用いる日常の検査では観察されないために、このように観察されることは驚きであった。シリコーンヒドロゲル材料の性質のために、このようなコンタクトレンズのレンズ適合性、縁部形状、及び他のパラメータは、シリコーンヒドロゲルコンタクトレンズの臨床的性能を判断するのに重要な因子である。
【００１１】
レンズ及び角膜は、それらの相互作用を最小にするために適切な適合性関係を有する必要があることは公知である。角膜は、典型的に周囲に向って曲率が平坦になり、円錐曲線プロフィールでモデル化することができる。更に、結膜の曲率は、周囲角膜よりも平坦であり、角膜と結膜の間の接合部である角膜縁は、いくつかの移行プロフィールを有する。また、この相互作用は、シリコーンヒドロゲルコンタクトレンズの縁部がそれにわたって相互作用する結膜の区域内及びその周りの結膜上皮細胞のフルオレセイン着色によって明白なように、着用者の結膜上皮の損傷をもたらす可能性がある。多くの場合に、現行のシリコーンヒドロゲルコンタクトレンズの結膜に及ぼす圧力が最適値よりも大きい時には、フルオレセインナトリウムを眼に導入し、次に窪んだ領域に染料を溜めた後に、レンズによる結膜組織の圧痕を観察することができる。
表１は、現行のシリコーンヒドロゲルコンタクトレンズを着用する人々の結膜フラップの発生に関する研究の結果を示している。
【００１２】
【表１】
2007047803.tif 000003
【００１３】
高倍率、フルオレセイン染料、イエローフィルタ、及びコバルトブルー光を用いると、結膜上皮フラップは、相当な数のシリコーンヒドロゲルコンタクトレンズ着用者に発生していることが見られる。結膜フラップは、典型的に、レンズ縁部に隣接する区域内の角膜縁を約１ｍｍ超えた１つ又はそれよりも多くの領域で観察された。結膜フラップは、凸凹辺縁を有し、眼瞼辺縁を用いて操作して移動させることができた。結膜フラップは、下方象限、上方象限、及びその組合せにおいて観察された。観察した眼では、結膜フラップは、フラップ組織の長さ及び／又は幅を様々とすることができた。結膜フラップは、鼻側又は側頭区域には観察されなかった。更に、結膜フラップは、それ自体が観察されるか、又は結膜着色及び／又は圧痕の組合せで観察されるかのいずれかであった。上皮の隆起陵に起点を発する結膜フラップが観察された。いかなる特定理論又は作用機構にも縛られることは望まないが、上皮陵は、過形成の結膜上皮であると考えられる。結膜フラップ内又はその下にある組織内へのフルオレセインの浸透は観察されなかった。
【００１４】
結膜フラップの発生は、レンズ設計、レンズ材料、及びその組合せに関連する場合がある。いかなる特定理論又は作用機構に縛られることは望まないが、結膜フラップの形成は、レンズ縁部の形状、コンタクトレンズの弾性率、コンタクトレンズの基本曲率及び／又はその組合せに関連するであろう。例えば、シリコーンヒドロゲルコンタクトレンズは、一般的に、ＨＥＭＡベースのレンズのような従来的なヒドロゲルコンタクトレンズよりも弾性率が高い。例えば、表１に記載のシリコーンヒドロゲルコンタクトレンズの弾性率は、１．３ＭＰａ及び１．４ＭＰａである。弾性率の高いシリコーンヒドロゲルコンタクトレンズは、弾性率が低いコンタクトレンズに比較して眼の形状に適合することができない場合があるために、結膜フラップの形成は、このようなレンズに関係すると考えられる。更に、刀尖縁のような丸みを帯びない縁部の形状の存在は、レンズの縁部相互作用が増大し、かつ結膜フラップの形成が増大することに関連する場合がある。更に、急勾配の基本曲率は、結膜フラップの有病率が増大することに関連するであろう。現行のシリコーンヒドロゲルコンタクトレンズの装着に伴う結膜フラップの新しい所見に対して、いくつかの特定の機構を提唱することができる。例えば、チゼル形レンズ縁部又は刀尖レンズ縁部は、表面結膜組織を削りこむ可能性があり、これは、眼を閉じている間のレンズ結合及びその後の眼を開ける時の動きにより促進される可能性がある。これに加えて又は代替的に、シリコーンヒドロゲルコンタクトレンズのレンズ縁部によって結膜上皮組織に引き起こされる刺激により、結膜上皮細胞の生成が増大し、及び／又は上皮細胞が再分配される可能性がある。これに加えて又は代替的に、結膜が刺激されると、結膜の浮腫又は腫脹が生じることになる場合がある。この腫脹により、レンズ縁部は、腫脹した結膜組織部分に表面的に組み込まれる可能性がある。
【００１５】
着用者の角膜縁部又は眼球結膜上又はその付近のレンズの相互作用又は圧力を低減するコンタクトレンズが発明された。本発明のコンタクトレンズは、着用者に対して快適性に優れ、眼の外観の充血を低減する。本発明のコンタクトレンズは、シリコーンヒドロゲルコンタクトレンズの着用者に見られる結膜フラップが形成される及び／又は観察されることを低減するのに有効である。
本発明のコンタクトレンズは、シリコーンヒドロゲルコンタクトレンズと同様の１つ又はそれよりも多くの特性を有する材料から作られる。例えば、本発明のレンズは、高酸素浸透率、高酸素透過率、高弾性率、及び／又は高水分含量とすることができる。本明細書で用いる場合、シリコーンヒドロゲルコンタクトレンズは、高酸素浸透率で眼に許容可能な水分含量のコンタクトレンズである。シリコーンヒドロゲルコンタクトレンズは、シリコーンヒドロゲル材料を含むコンタクトレンズであると理解することができる。例えば、シリコーンヒドロゲルコンタクトレンズは、１つ又はそれよりも多くの親水性シリコン含有マクロマー及びポリマーなどを含むことができる。すなわち、いくつかの実施形態では、本発明のレンズは、シリコーンヒドロゲルコンタクトレンズである。
【００１６】
すなわち、本発明のレンズは、１つ又はそれよりも多くのシリコン含有成分、及び１つ又はそれよりも多くの親水性成分を含むと理解することができる。
シリコーン含有成分は、モノマー、マクロマー、又はプレポリマー内に少なくとも１つの［−Ｓｉ−Ｏ−Ｓｉ］基を含有するものである。Ｓｉ及び付随するＯは、シリコーン含有成分中にシリコーン含有成分の総分子量の２０重量パーセントよりも多い量、例えば３０重量パーセントよりも多い量で存在することができる。有用なシリコーン含有成分には、アクリレート、メタクリレート、アクリルアミド、メタクリルアミド、Ｎ−ビニルラクタム、Ｎ−ビニルアミド、及びスチリル官能基のような重合可能な官能基が含まれる。本発明のレンズに有用な一部のシリコーン含有成分の例は、米国特許第３，８０８，１７８号、第４，１２０，５７０号、第４，１３６，２５０号、第４，１５３，６４１号、第４，７４０，５３３号、第５，０３４，４６１号、及び第５，０７０，２１５号、及びＥＰ０８０５３９に見出すことができる。
適切なシリコーン含有モノマーの更に別の例は、以下に限定されるものではないが、メタクリロキシプロピルトリス（トリメチルシロキシ）シラン、ペンタメチルジシロキサニルメチルメタクリレート、及びメチルジ（トリメチルシロキシ）メタクリロキシメチルシランを含むポリシロキサニルアルキル（メタ）アクリルモノマーである。
【００１７】
シリコーン含有成分の１つの有用な部類は、α，ω−ビスメタクリロキシプロピルポリジメチルシロキサンのようなポリ（オルガノシロキサン）プレポリマーである。別の例は、ｍＰＤＭＳ（モノメタクリロキシプロピル末端モノ−ｎ−ブチル末端ポリジメチルシロキサン）である。別の有用な部類のシリコーン含有成分には、以下に限定されるものではないが、１，３−ビス［４−（ビニロキシカルボニロキシ）ｂｕｔ−ｌ−ｙｌ］テトラメチルシロキサン３−（ビニロキシカルボニルチオ）プロピル−（トリス（トリメチルシロキシシラン］、３−（トリス（トリメチルシロキシ）シリル］プロピルアリルカルバメート、３−［トリス（トリメチルシロキシ）ｗｉｌｙｌ］プロピルビニルカルバメート、トリメチルシリルエチルビニルカーボネート、及びトリメチルシリルメチルビニルカーボネートを含む、シリコーン含有ビニルカーボネート又はビニルカルバメートモノマーが含まれる。適切な材料の例には、以下の化学式で表される薬剤が含まれる。
【化１】
2007047803.tif 000004
適切な材料の別の例には、以下の化学式で表される薬剤が含まれる。
【化２】
2007047803.tif 000005
【００１８】
適切な材料の別の例には、本明細書でＭ３Ｕと呼ぶ以下の化学式で表される薬剤が含まれる。
【化３】
2007047803.tif 000006
ここで、ｎは１２１、ｍは７．６、ｈは４．４、Ｍｎ＝１２，８００、Ｍｗ＝１６，２００である。Ｍ３Ｕはまた、α−ω−ビス（メタクリロイルオキシメチルイミノカルボキシエチルオキシプロピル）−ポリ（ジメチルシロキサン）−ポリ（トリフルオロプロピルメチルシロキサン）−ポリ（ω−−−メトキシ−ポリ（エチレングリコール）プロピルメチルシロキサン）、又はジメタクリロイルシリコーン含有マクロマーと呼ぶことができる。
【００１９】
適切な材料の別の例には、本明細書でＦＭ０４１１Ｍと呼ぶ以下の化学式で表される薬剤が含まれる。
【化４】
2007047803.tif 000007
ここで、ｎ＝１３−１６、Ｍｗは１５００である。ＦＭ０４１１Ｍはまた、ＦＭ−０４１１Ｍ、又はａ−メタクリロイルオキシメチルイミノカルボキシエチロキシプロピル−ポリ（ジメチルシロキシ）−ブチルジメチルシランと呼ぶことができる。
本発明のシリコーンヒドロゲルレンズの一部の実施形態は、「ｃｏｍｆｉｌｃｏｎ  Ａ」（ＣｏｏｐｅｒＶｉｓｉｏｎ、Ｉｎｃ．）から作ることができる。
【００２０】
親水性成分には、残りの反応成分と組み合わせると、得られるレンズに少なくとも約２０％、例えば少なくとも約２５％の水分含量を与えることができるものが含まれる。適切な親水性成分は、全ての反応成分の重量に基づいて約１０〜約６０重量％の間の量で存在することができる。それは、約１５〜約５０重量％、例えば、約２０〜約４０重量％の間である。本発明のレンズのポリマーを作るのに用いることができる親水性モノマーは、少なくとも１つの重合可能な二重結合及び少なくとも１つの親水性官能基を有する。重合可能な二重結合の例には、アクリル、メタクリル、アクリルアミド、メタクリルアミド、フマルフマル酸、マレイン酸、スチリル、イソプロペニルフェニル、Ｏ−ビニルカーボネート、Ｏ−ビニルカルバメート、アリル、Ｏ−ビニルアセチル及びＮ−ビニルラクタム、及びＮ−ビニルアミド二重結合が含まれる。このような親水性モノマーは、それ自体を架橋剤として用いることができる。「アクリル型」又は「アクリル含有」モノマーは、Ｎ，Ｎ−ジメチルアクリルアミド（ＤＭＡ）、２−ヒドロキシエチルアクリレート、グリセロールメタクリレート、２−ヒドロキシエチルメタクリルアミド、ポリエチレングリコールモノメタクリレート、メタクリル酸、アクリル酸、及びその混合物のような、容易に重合することが公知であるアクリル基を含有するモノマー（ＣＲ’Ｈ＝ＣＲＣＯＸ）であり、式中、Ｒは、Ｈ又はＣＨ3、Ｒ’は、Ｈ、アルキル、又はカルボニル、Ｘは、Ｏ又はＮである。
【００２１】
本発明のレンズの材料に組み込むことができる親水性ビニル含有モノマーは、Ｎ−ビニルラクタム（例えば、Ｎ−ビニルピロリドン（ＮＶＰ））、Ｎ−ビニル−Ｎ−メチルアセトアミド、Ｎ−ビニル−Ｎ−エチルアセトアミド、Ｎ−ビニル−Ｎ−エチルホルムアミド、Ｎ−ビニルホルムアミド、Ｎ−２−ヒドロキシエチルビニルカルバメート、Ｎ−カルボキシ−β−アラニンＮ−ビニルエステルのようなモノマーを含むことができる。一実施形態では、親水性ビニル含有モノマーは、ＮＶＰである。
【００２２】
本発明のレンズに用いることができる他の親水性モノマーには、重合可能な二重結合を含有する官能基で置換された１つ又はそれよりも多くの末端ヒドロキシル基を有するポリオキシエチレンポリオールが含まれる。その例には、重合可能な二重結合を含有する官能基で置換された１つ又はそれよりも多くの末端ヒドロキシル基を有するポリエチレングリコールが含まれる。その例には、イソシアナトエチルメタクリレート（ＩＥＭ）、無水メタクリル酸、メタクリロイルクロリド、又はビニルベンゾイルクロリドなどのような１つ又はそれよりも多くのモル当量の末端キャッピング基と反応させて、カルバメート又はエステル基のような成分を架橋することによってポリエチレンポリオールに結合された１つ又はそれよりも多くの末端の重合可能なオレフィン基を有するポリエチレンポリオールを生成するポリエチレングリコールが含まれる。
【００２３】
付加的な例は、米国特許第５，０７０，２１５号に開示されている親水性ビニルカーボネート又はビニルカルバメートモノマー、及び米国特許第４，１９０，２７７号に開示されている親水性オキサゾロンモノマーである。他の適切な親水性モノマーは、当業者には明らかであろう。本発明のポリマーに組み込むことができる更に好ましい親水性モノマーには、Ｎ，Ｎ−ジメチルアクリルアミド（ＤＭＡ）、２−ヒドロキシエチルアクリレート、グリセロールメタクリレート、２−ヒドロキシエチルメタクリルアミド、Ｎ−ビニルピロリドン（ＮＶＰ）、及びポリエチレングリコールモノメタクリレートのような親水性モノマーが含まれる。いくつかの実施形態では、ＤＭＡ、ＮＶＰ、及びその混合物を含む親水性モノマーを用いる。
【００２４】
シリコーンヒドロゲルコンタクトレンズを作るのに用いられる材料の付加的な例には、米国特許第６，８６７，２４５号に開示されている材料が含まれる。
結膜フラップの形成又は発生を低減する本発明のコンタクトレンズは、以下に限定されるものではないが、ヤング弾性率のような静的及び動的特性と、弾性特性と、変形からの回復と、摩擦及び潤滑性のような表面湿潤特性とを含む材料特性が、表１に説明するレンズを含む現行のシリコーンヒドロゲルコンタクトレンズに比較して異なるものとすることができる。
【００２５】
コンタクトレンズのレンズ縁部に丸みを付けると、組織の上にレンズが滑らかな通路を設けることによってレンズと結膜組織の相互作用が減少することが観察されているが、この相互作用は、結膜上皮細胞の損傷、発赤、圧痕、又は結膜上皮細胞フラップの生成を解消するほど十分には低減することができないものである。更に、製造の制約又は他の理由により、結膜フラップの形成又は発生を低減するために縁部に十分に丸みを付けたレンズを生成することができないか、又は全く丸みを付けることができない場合がある。同様に、シリコーンヒドロゲルの独特の材料特性によっても、結膜への圧力を低減するのに利用可能な選択肢が制限されるであろう。従って、結膜圧力のようなこの圧力及びその結果を解消するには、他の又は付加的な方法及び構造的特徴が必要な場合がある。
【００２６】
本発明のレンズは、レンズ着用者の初期の快適性を損なうことなく、結膜圧力を低減するように構造化され、かつそれに有効である。例えば、本発明のレンズは、図１に示すように、現行のシリコーンヒドロゲルコンタクトレンズに比較して矢状深さを低減することができる。これに加えて又は代替的に、レンズの後面は、図２に示すように、結膜の上の縁部の浮き上がりを増大させるのに有効な１つよりも多い曲率、例えば二重曲率表面を有することができる。図３に示すように、レンズは、丸みを付けた縁部又はレンズ縁部の丸みを付けた後面を有することができる。これに加えて又は代替的に、本発明のレンズは、周囲剛性を低減することができる、例えば、図６に示すように、本発明のレンズは、現行のシリコーンヒドロゲルコンタクトレンズよりも縁部領域を薄くすることができる。あるいは、図７Ａ及び図７Ｂに示すように、レンズは、周囲レンズ厚み（μｍ／ｍｍ）のテーパ勾配が緩やかなレンズ縁部領域を有することができる。これに加えて又は代替的に、本発明のレンズは、現行のシリコーンヒドロゲルコンタクトレンズに比較し、結膜の接触面積が小さいレンズ縁部領域を含むことができる。例えば、レンズ縁部領域は、図８に示すように、浮き上がり領域又は局所的縁部浮き上がりを含むことができる。あるいは、レンズ縁部領域の後面のようなレンズ縁部領域は、図９に示すように、レンズ縁部領域の周囲にマイクロチャンネルのような１つ又はそれよりも多くのチャンネルを含むことができる。これに加えて又は代替的に、本発明のレンズは、現行のシリコーンヒドロゲルコンタクトレンズに比較して長い直径を有することができる。更に、本発明のレンズは、現行のシリコーンヒドロゲルコンタクトレンズに対して材料特性、表面摩擦、又はトライボロジーを変更することができ、このような変更は、結膜の圧力及び相互作用を低減するのに有効である。
【００２７】
結膜にかかるコンタクトレンズの圧力を低減し、結膜相互作用の徴候を除くのに有効な１つの方法は、シリコーンヒドロゲルコンタクトレンズの矢状深さを変更することである。例えば、図１に示すように、矢状深さは、コンタクトレンズ１０の中心領域１２とレンズ１０を置いた表面１４との間の距離であると理解することができる。矢状深さの測定値は、「ＪＣＢ  Ｏｐｔｉｍｅｃ」のようないずれかの従来の技術及び装置を用いて判断することができる。例えば、コンタクトレンズの矢状方向の深さは、凹型表面をレンズ直径の弦にわたって静止平面に対して下に向けて置く時に、その中心からのレンズの垂直高さであると定義することができる。あるいは、矢状深さは、以下の式Ｉ又は式ＩＩのいずれかを用いて定義することができる。
式Ｉ：Ｓ＝ＶＨ
式ＩＩ：Ｓ＝Ｒ−（（Ｒ2−Ｃ2）の平方根）
式Ｉでは、Ｓは、矢状深さを意味し、ＶＨは、外側周縁又は縁部領域を平坦な表面に接触させて平坦な表面上に置いた時のコンタクトレンズの垂直高さを意味する。
式ＩＩでは、Ｓ＝矢状深さ、Ｒ＝曲率半径、Ｃ＝弦直径の半分である。式ＩＩは、一定半径の裏表面を有するレンズ本体の矢状深さを計算するのに有用とすることができる。
【００２８】
ある一定のレンズに対する矢状深さは、基本曲率及びレンズ直径が、裏表面の形状に関する情報を何ら提供しないために、それらによっては適切に説明することはできない。表２は、矢状深さと球面裏表面を有するコンタクトレンズの中心基本曲率との間の関係をまとめたものである。
【００２９】
【表２】
2007047803.tif 000008
【００３０】
表２に示すように、基本曲率が増大すると、矢状深さが減少する。
表３は、同じゾーン半径後心又は後心眼半径（ＢＣＯＲ）、及び全体レンズ直径の仕様を有するいくつかの現行のシリコーンヒドロゲルコンタクトレンズ設計が、裏表面の形状が球面でないために同じ矢状深さをもたらさない様子を示している。
【００３１】
【表３】
2007047803.tif 000009
【００３２】
表４は、様々な市販のシリコーンヒドロゲルコンタクトレンズ製品の測定矢状深さのリストである。
【００３３】
【表４】
2007047803.tif 000010
【００３４】
本発明のレンズの矢状深さは、基本曲率、レンズ直径、及び弾性率のような所定の材料特性に対して結膜相互作用を小さくするように最適化することができる。本発明のレンズの実施形態の矢状深さは、レンズ着用者の眼への適合性を損なわず、レンズ着用者の快適性も損なわないように選択される。適切な眼に対する適合性関係を有さず、適合するのに平坦すぎるレンズは、レンズ円周の小さな部分でレンズ縁部を持ち上げる場合がある。これは、「フルーティング」と呼ばれ、瞬きと共に間欠的に起こると考えられる。
【００３５】
本発明のここに示す実施形態をこれから詳細に参照するが、その例は、添付の図面に示されている。可能な場合には、図面及び説明では、同じか又は類似の部分を指すのに同じか又は同様の参照番号を用いる。図面は、単純にした形であり、縮尺通りではない。本明細書の開示に関しては、上部、底部、左、右、上方、下方、の上、上に、下に、下部、後、前、後方、前方、遠位、近位、前部、後部、上位、下位、側頭部、及び鼻側のような指示用語は、便宜性及び明瞭性のためだけに添付図面に関して用いられることに注意すべきである。このような指示用語は、いかなる意味でも本発明の範囲を制限するように解釈すべきではない。
本明細書の開示は、いくつかの図示の実施形態を参照するが、これらの実施形態は、例として挙げたものであり、限定的なものでないことは理解されるものとする。例示的な実施形態を説明するが、以下の詳細説明の意図は、特許請求の範囲の更なる開示で規定されるような本発明の精神及び範囲に該当する実施形態の全ての修正、代替、及び均等物を網羅するように解釈されるものとする。
【００３６】
図１に示すように、コンタクトレンズ１０は、レンズ本体１１を含む。レンズ本体１１は、中心領域１２を含み、これは、コンタクトレンズの光学ゾーンを含むことができる。レンズ本体はまた、前面１６、実質的に対向する後面１８、及びレンズ縁部領域２０も含み、レンズ縁部領域２０は、レンズ縁部表面２２を含む。レンズ縁部表面２２は、後面１８の周囲領域及び前面１６の周囲領域に接触する。レンズ１０は、実質的に平坦な表面１４に載せて示されている。矢状深さは、中心領域１２と表面１４の間の最大距離のような距離として示されている。
【００３７】
図２には、コンタクトレンズ１１０が示されている。コンタクトレンズ１１０は、実質的に図１に示すコンタクトレンズ１０と同様であり、同様の部分は、同様の数字に１００を加えたもので示される。コンタクトレンズ１１０とコンタクトレンズ１０の差の１つは、コンタクトレンズ１１０は、二重曲率裏表面を有し、コンタクトレンズ１０は、単一曲率裏表面を有することである。図２を参照すると、コンタクトレンズ１１０は、第１の曲率を有する第１の領域１２４と、第１の領域に外接し、第１の曲率と異なる第２の曲率を有する第２の領域１２６とを含む後面１１８を含むように示されている。例えば、図２に示すように、第２の領域１２６は、より平坦な半径ｒ2を有し、これは、第１の領域１２４の半径ｒ1よりも大きい。半径ｒ1は、ゾーン半径後心又は後心眼半径（ＢＣＯＲ）であると理解することができる。
【００３８】
図３及び図４には、様々なレンズ縁部領域２０ａ、２０ｂ、２０ｃ、２０ｄ、２０ｅ、及び２０ｆを示している。図３のレンズ縁部は、丸みを付けたレンズ縁部であると理解することができる。例えば、レンズ縁部領域には、コンタクトレンズの後面から前面の方に延びる１つ又はそれよりも多くの丸みを付けた表面を含むことができる。いくつかの実施形態では、レンズ縁部領域には、丸みを付けた後面、丸みを付けた前面、又はその組合せを含むことができる。いくつかの実施形態では、レンズ縁部領域は、全部分に丸みを付けたレンズ縁部表面を含む。他の実施形態では、レンズ縁部領域は、丸みを付けた後面及び丸みを付けた前面、及び丸みを付けた後面と丸みを付けた前面との間の交差点を含むことができる。
【００３９】
より詳細には、レンズ縁部領域２０ａは、レンズ縁部表面２２ａを含む。レンズ縁部表面２２ａは、丸みを付けた後面２１ａ及び丸みを付けた前面２３ａを含む。レンズ縁部表面２２ａは、実質的に連続的であり、全体に丸みを付けたレンズ縁部であると理解することができる。
レンズ縁部領域２０ｂは、レンズ縁部表面２２ｂを含む。レンズ縁部表面２２ｂは、丸みを付けた後面２１ｂ、及び丸みを付けていないか又は平面的な前面２３ｂを含む。後面２１ｂ及び前面２３ｂは、点２５ｂで交差する。レンズ縁部２０ｂは、丸みを付けた後面を有するチゼルレンズ縁部であると理解することができる。
【００４０】
レンズ縁部領域２０ｃは、レンズ縁部表面２２ｃを含む。レンズ縁部表面２２ｃは、丸みを付けた後面２１ｃ、及び丸みを付けていないか又は平面的な前面２３ｃを含む。後面２１ｃ及び前面２３ｃは、点２５ｃで交差する。レンズ縁部２０ｃは、丸みを付けた後面を有するチゼルレンズ縁部であると理解することができる。レンズ縁部表面２２ｃのチゼル部分は、レンズ縁部表面２２ｂのチゼル表面よりも長い。
レンズ縁部領域２０ｄは、レンズ縁部表面２２ｄを含む。レンズ縁部表面２２ｄは、丸みを付けた後面２１ｄ、及び丸みを付けた前面２３ｄを含む。後面２１ｄ及び前面２３ｄは、点２５ｄで交差する。レンズ縁部２０ｄは、尖部又は交差点を有する丸みを付けたレンズ縁部であると理解することができる。
【００４１】
図４に示すように、レンズ縁部領域２０ｅは、レンズ縁部表面２２ｅを含む。レンズ縁部表面２２ｅは、レンズの後面又は後面の一部分と実質的に同様の曲率を有する後面２１と、鋭い交差点を形成するテーパ前面２３ｅとを含む。従って、レンズ縁部領域２０ｅは、丸みを付けた縁部ではない。レンズ縁部領域２０ｅは、刀尖レンズ縁部であると理解することができる。
レンズ縁部領域２０ｆは、レンズ縁部表面２２ｆを含む。レンズ縁部表面２２ｆは、丸みを付けていない後面２１ｆ、及び丸みを付けていないか又は平面的な前面２３ｆを含む。後面２１ｆ及び前面２３ｆは、点２５ｆで交差する。レンズ縁部２０ｆは、チゼルレンズ縁部であると理解することができる。
図３及び図４に示す様々なレンズ縁部は、本発明のレンズの様々な実施形態に用いることができる。シリコーンヒドロゲルレンズのような本発明のレンズのいくつかの実施形態では、レンズ縁部領域には、図３に示すものを含む１つ又はそれよりも多くの丸みを付けた縁部表面を含むことができる。
【００４２】
図５は、従来技術のシリコーンヒドロゲルコンタクトレンズ１０１０の周縁テーパを示している。コンタクトレンズ１０１０は、レンズ縁部領域１０２０を含む。前面１０１６とレンズ縁部領域１０２０との間の接合部１０６０が示されている。接合部厚み１０４０は、後面１０１８と接合部１０６０の間の垂直な距離であると定義することができる。レンズ縁部領域１０２０には、縁部厚み１０３０を示している。周縁テーパの幅１０５０は、レンズの周縁と接合部１０６０の間の距離として示される。
【００４３】
図６は、図５のコンタクトレンズ１０１０のような現行のシリコーンヒドロゲルコンタクトレンズと比較して周囲剛性を低減した本発明のコンタクトレンズの実施形態を示している。コンタクトレンズの周囲領域のような領域の剛性は、レンズのヤング弾性率と特定の領域のレンズの厚みの二乗との積であると定義することができる。図６に示すように、コンタクトレンズ２１０は、前面２１６、後面２１８、及びレンズ縁部領域２２０を含む。この周縁テーパは、シリコーンヒドロゲルレンズ１０１０の周縁テーパよりも大きく示されている。例えば、接合部２６０とレンズ縁部の間の幅２５０は、従来技術のシリコーンヒドロゲルコンタクトレンズの幅１０５０よりも大きい。接合部の厚みは、２４０で示されており、縁の厚みは、２３０で示されている。本発明のシリコーンヒドロゲルコンタクトレンズのいくつかの実施形態では、幅２５０は、１．２ｍｍよりも大きい。幅２５０はまた、レンズ直径の百分率、又は変化率、例えば、レンズの厚みにわたる長さの変化、又はレンズ直径にわたる長さの変化のような相対的な関係で表すことができる。従って、本発明の結膜圧力を低減したコンタクトレンズの周縁領域は、従来技術レンズの周縁領域よりも薄くすることができる。言い換えると、接合部２６０から周縁までの厚みの変化率は、従来技術のシリコーンヒドロゲルレンズで観察される変化率よりも小さくすることができる。
【００４４】
図７Ａ及び図７Ｂには、緩やかな周縁テーパの別の例が示されている。図７Ａでは、コンタクトレンズ３１０は、前面３１６、後面３１８、及び周縁領域３２０を含む。図７Ｂでは、コンタクトレンズ４１０は、前面４１６、後面４１８、及び周縁領域４２０を含む。図７Ａに示すように、周縁領域の前面は、実質的に接合部を含まないか、又は全く接合部を含まずに湾曲することができる。これと対照的に、コンタクトレンズ４１０は、１つ又はそれよりも多くの非湾曲領域又は表面を含む周縁の前面を含むことができ、１つ又はそれよりも多くの接合部を含むことができる。しかし、両実施形態は、1つよりも多い厚みの変化率を有する周縁領域を含む。外側周縁領域の厚みを低減することにより、周囲の剛性を低減することができ、又は周囲の可撓性を増大させることができ、それによってレンズが眼に装着される時に結膜にかかる圧力を低減することができる。
【００４５】
本発明のレンズのいくつかの実施形態は、局所的な周縁の浮き上がりを含み、レンズ縁部と結膜の間の接触を低減することができる。図８のレンズ５１０に示すように、レンズは、前面５１６、後面５１８、及びレンズ縁部領域５２０を含む。レンズ縁部領域は、レンズ縁部表面５２２を含む。レンズ縁部表面５２２は、凹型であるか又は前面５１６の方に湾曲した後面領域５２１を含む。レンズ縁部表面５２２は、後面５１８の方に湾曲した前面領域を含む。装着される時に眼の表面から離れて湾曲する凹型表面５２１を設けることにより、レンズ縁部と眼の結膜の間の接触面積を低減し、望ましい局所的な縁部の浮き上がりを得ることができる。
【００４６】
図８のレンズ６１０に示すように、レンズは、前面６１６、後面６１８、及びレンズ縁部領域６２０を含む。レンズ縁部領域６２０は、レンズ縁部表面６２２を含む。レンズ縁部表面６２２は、凸型の後面領域６２１を含む。これは、図３に示す丸みを付けた縁部レンズと同様である。前面領域６２３にも丸みが付けられており、尖部において後面領域６２１と交差する。６２１に示すようにレンズ縁部に丸みを付けることにより、尖部又は前面領域６２３と後面領域６２１との交差点は、結膜から間隔を空けて配置され、コンタクトレンズの接触面積が減少し、及び／又は局所的に縁部が浮き上がることになる。
【００４７】
図９は、レンズ周囲の周りに位置するチャンネル７７０の帯により接触面積が減少した周縁領域７２０を含む別のコンタクトレンズ７１０を示している。
結膜着色が減少する矢状深さが減少したシリコーンヒドロゲルコンタクトレンズの一例を検証した、このコンタクトレンズは、弾性率が１．０、基本曲率が８．８ｍｍ、レンズ直径が１４ｍｍであり、図４に示すのと同様のチゼル縁部を有していた。弾性率が１．０、基本曲率が８．５ｍｍ、レンズ直径が１４ｍｍであり、チゼル縁部を有する同様のコンタクトレンズと比べると、結膜着色が少ないことが観察された。この例では、矢状深さを低減すると、結膜の着色が減少することによって示されるように、結膜圧力が減少することが明らかにされている。
【００４８】
すなわち、本発明のレンズの少なくとも１つの実施形態は、シリコーンヒドロゲルコンタクトレンズに関するものである。レンズは、球面又は非球面レンズとすることができる。非球面レンズは、回転的に安定化したシリコーンヒドロゲルコンタクトレンズとすることができる。いくつかの実施形態では、本発明のレンズは、実質的に均一な水平厚みプロフィールを備えた１つ又はそれよりも多くの領域を含むことができる。例えば、本発明のレンズは、等厚の帯、線、及びゾーンなどを含む１つ又はそれよりも多くの領域を含むことができる。レンズは、プリズムバラスト及びペリバラストなどのようなバラストを含むことができる。レンズはまた、コンタクトレンズの光学ゾーンに対して上位及び／又は下位である薄いゾーンのような１つ又はそれよりも多くの薄いゾーンを含むこともできる。更に、本発明のレンズは、光学ゾーン又はその境界領域とコンタクトレンズの下位縁部との間のようなレンズの下位領域に位置する最大厚みの領域を含むことができる。本発明のレンズは、単焦点、又は二重焦点レンズを含む多焦点とすることができる。更に、本発明のレンズは、１つ又はそれよりも多くの円環領域を含むことができる。
【００４９】
本発明のレンズは、コンピュータソフトウエアを用いて設計することができる。レンズを形成するのに用いる材料は、熱放射、照射、化学物質、及び電磁放射のような、紫外線放射などの利用を含む従来の方法を用いて硬化することができる。材料は、射出成形機器への挿入成形によって生成することができるコンタクトレンズ型に入れることができる。本発明のレンズを形成した後、それらは、使用するために無菌状態で包装することができる。
【００５０】
本発明のレンズは、それを必要とする個人の眼上に置くことができる。レンズ着用者は、少なくとも約１日〜約３０日又はそれよりも多くの期間にわたって本発明のシリコーンヒドロゲルコンタクトレンズを装着することができる。例えば、本発明のレンズは、１日装着レンズ、１晩装着に適切なレンズ、及び／又は長期間又は連続装着レンズとすることができる。本発明のレンズは、１晩装着することができ、検査すると、本明細書に記載の方法を用いて結膜のフラップがないことを観察することができる。レンズ着用者は、現行のシリコーンヒドロゲルコンタクトレンズに比較して、本発明のレンズの快適性の改善を報告する可能性がある。
【００５１】
本明細書の開示に鑑みて、本発明のレンズの実施形態は、後縁表面のような少なくとも１つの丸みを付けた縁部表面を備えた周縁を有する球面シリコーンヒドロゲルコンタクトレンズに関連するものである。このようなレンズは、シリコーンヒドロゲルコンタクトレンズに適切なあらゆる弾性率を有することができる。このようなレンズの矢状深さは、３．６５ｍｍ未満とすることができる。
本発明の開示による球面シリコーンヒドロゲルコンタクトレンズの別の実施形態は、丸みを付けていない周縁、１２０よりも大きいＤｋ（酸素浸透率）、１．１ＭＰａよりも大きい弾性率を含む。この実施形態では、矢状深さは、３．５未満とすることができる。本発明の球面シリコーンヒドロゲルコンタクトレンズの別の丸みを付けていない縁部の実施形態のＤｋは、約７０〜約１２０、弾性率は、約０．４〜約１．１ＭＰａ、矢状深さは、３．８ｍｍ未満とすることができ、いくつかの実施形態では、３．７５ｍｍ未満とすることができる。本発明の球面シリコーンヒドロゲルコンタクトレンズの別の丸みを付けていない縁部の実施形態は、７０未満のＤｋ、シリコーンヒドロゲルコンタクトレンズに適切なあらゆる弾性率、及び３．７未満の矢状深さを有することができる。
【００５２】
本発明の球面ヒドロゲルコンタクトレンズのいくつかの実施形態は、あらゆる構成の後部二重曲率と、レンズ縁部から測定した１．５ｍｍ未満の半弦直径とを有することができる。
円環コンタクトレンズ及び多焦点コンタクトレンズのような非球面シリコーンヒドロゲルコンタクトレンズは、丸みを付けた周縁表面を備えた周縁、シリコーンヒドロゲルコンタクトレンズに適切なあらゆる弾性率、及び３．６５未満の矢状深さを有することができる。
Ｄｋ、弾性率、イオノフラックス、及び水含量などのようなレンズ特性の判断及び値は、当業者に公知の通常の方法を用いて行うことができる。
【００５３】
本明細書の開示は、いくつかの図示の実施形態を参照したものであるが、これらの実施形態は、例として挙げたものであり、限定的なものでないことは理解されるものとする。例示的な実施形態を説明したが、以上の詳細説明の意図は、特許請求の範囲の更なる開示で規定されるような本発明の精神及び範囲に該当する実施形態の全ての修正、代替、及び均等物を網羅するように解釈されるものとする。
上記でいくつかの文献及び特許を引用した。参照した文献及び特許の各々は、本明細書においてその全内容が引用により組み込まれている。
【図面の簡単な説明】
【００５４】
【図１】矢状深さを示す平坦な表面上のコンタクトレンズの断面図である。
【図２】二重曲率後面を含むコンタクトレンズの断面図である。
【図３】丸みを付けた縁部表面を有する４つのコンタクトレンズ縁部の断面図である。
【図４】刀尖縁（左のレンズ）及びチゼル縁部（右のレンズ）を有する２つのコンタクトレンズ縁部の断面図である。
【図５】周縁テーパを示す従来技術のコンタクトレンズ縁部の図である。
【図６】図５のレンズに比較して周囲剛性を低減した本発明のコンタクトレンズの一実施形態の図である。
【図７Ａ】現行のシリコーンヒドロゲルコンタクトレンズに比較して周縁テーパが緩やかな本発明のコンタクトレンズの一実施形態の断面図である。
【図７Ｂ】現行のシリコーンヒドロゲルコンタクトレンズに比較して周縁テーパが緩やかな図７Ａと同様の実施形態の断面図である。
【図８】現行のシリコーンヒドロゲルコンタクトレンズに比較して後縁の浮き上がりが局所的に増大した本発明のコンタクトレンズの実施形態の断面図である。
【図９】レンズ縁部の接触面積を低減するために周囲チャンネルを含むコンタクトレンズの平面図である。
【符号の説明】
【００５５】
１０  コンタクトレンズ
１１  レンズ本体
１２  中心領域
２０  レンズ縁部領域
【図１】
2007047803.tif 000011
【図２】
2007047803.tif 000012
【図３】
2007047803.tif 000013
【図４】
2007047803.tif 000014
【図５】
2007047803.tif 000015
【図６】
2007047803.tif 000016
【図７Ａ】
2007047803.tif 000017
【図７Ｂ】
2007047803.tif 000018
【図８】
2007047803.tif 000019
【図９】
2007047803.tif 000020
【外国語明細書】
2007047803.tif 000021
2007047803.tif 000022
2007047803.tif 000023
2007047803.tif 000024
2007047803.tif 000025
2007047803.tif 000026
2007047803.tif 000027
2007047803.tif 000028
2007047803.tif 000029
2007047803.tif 000030
2007047803.tif 000031
2007047803.tif 000032
2007047803.tif 000033
2007047803.tif 000034
2007047803.tif 000035
2007047803.tif 000036
2007047803.tif 000037
2007047803.tif 000038
2007047803.tif 000039
2007047803.tif 000040
2007047803.tif 000041
2007047803.tif 000042
2007047803.tif 000043
2007047803.tif 000044
2007047803.tif 000045
2007047803.tif 000046
2007047803.tif 000047